【手続補正書】
【提出日】令和2年8月5日(2020.8.5)
【手続補正１】
【補正対象書類名】特許請求の範囲
【補正対象項目名】全文
【補正方法】変更
【補正の内容】
【特許請求の範囲】
【請求項１】
ステープルファイバーの均質ブレンドであって、
ｉ）２１超の限界酸素指数を有し、毎分１０度の速度で４２５℃まで加熱される場合にその重量の少なくとも９０パーセントを保持するポリマーから製造された３〜８０重量パーセントの第１ステープルファイバーであって、そのファイバー中に均一に分散した０．５〜２０重量パーセントの離散炭素粒子をさらに含む第１ステープルファイバーと；
ｉｉ）２０〜９７重量パーセントの、
ａ）離散炭素粒子を含まず、７０以上のＬ*明度座標を有する第２ステープルファイバーであって、染料もしくは着色を受け入れることができ、２１超の限界酸素指数を有するポリマーから製造される第２ステープルファイバーか、または
ｂ）離散炭素粒子を含まず、少なくとも１つの第２ステープルファイバーを含む第２ステープルファイバーブレンドであって、前記第２ステープルファイバーは、７０以上のＬ*明度座標を有し、染料もしくは着色を受け入れることができ、２１超の限界酸素指数を有するポリマーから製造される第２ステープルファイバーブレンドか
のいずれかとの混合物であって、
前記混合物が、０．５〜３重量パーセントの離散炭素粒子の総含量を有する混合物を含む、均質ブレンド。
【請求項２】
請求項１に記載の均質ブレンドを含む糸。
【請求項３】
請求項２に記載の糸を含む布。
【請求項４】
ステープルファイバーの均質ブレンドであって、：
ｉ）２１超の限界酸素指数を有し、毎分１０度の速度で４２５℃まで加熱される場合にその重量の少なくとも９０パーセントを保持するポリマーから製造された３〜４９重量パーセントの第１ステープルファイバーであって、そのファイバー中に均一に分散した０．５〜２０重量パーセントの離散炭素粒子をさらに含む第１ステープルファイバーと；
ｉｉ）５１〜９７重量パーセントの、
ａ）離散炭素粒子を含まない第２ステープルファイバーであって、染料もしくは着色を受け入れることができ、２１超の限界酸素指数を有するポリマーから製造される第２ステープルファイバーか、または
ｂ）離散炭素粒子を含まず、少なくとも１つの第２ステープルファイバーを含む第２ステープルファイバーブレンドであって、前記第２ステープルファイバーは、染料もしくは着色を受け入れることができ、２１超の限界酸素指数を有するポリマーから製造される第２ステープルファイバーブレンドか
のいずれかとの混合物であって、
前記混合物が、０．５〜３重量パーセントの離散炭素粒子の総含量を有する混合物を含む、均質ブレンド。
【請求項５】
請求項４に記載の均質ブレンドを含む糸。
【請求項６】
請求項５に記載の糸を含む布。
【手続補正２】
【補正対象書類名】明細書
【補正対象項目名】００７４
【補正方法】変更
【補正の内容】
【００７４】
【表２】
2019529724.tif 000001
本発明のまた別の態様は、以下のとおりであってもよい。
〔１〕ステープルファイバーの均質ブレンドであって、
ｉ）２１超の限界酸素指数を有し、毎分１０度の速度で４２５℃まで加熱される場合にその重量の少なくとも９０パーセントを保持するポリマーから製造された３〜８０重量パーセントの第１ステープルファイバーであって、そのファイバー中に均一に分散した０．５〜２０重量パーセントの離散炭素粒子をさらに含む第１ステープルファイバーと；
ｉｉ）２０〜９７重量パーセントの、
ａ）離散炭素粒子を含まず、７０以上のＬ*明度座標を有する第２ステープルファイバーであって、染料もしくは着色を受け入れることができ、２１超の限界酸素指数を有するポリマーから製造される第２ステープルファイバーか、または
ｂ）離散炭素粒子を含まず、少なくとも１つの第２ステープルファイバーを含む第２ステープルファイバーブレンドであって、前記第２ステープルファイバーは、７０以上のＬ*明度座標を有し、染料もしくは着色を受け入れることができ、２１超の限界酸素指数を有するポリマーから製造される第２ステープルファイバーブレンドか
のいずれかとの混合物であって、
前記混合物が、０．５〜３重量パーセントの離散炭素粒子の総含量を有する混合物を含む、均質ブレンド。
〔２〕ｉ）における第１ステープルファイバーの前記重量パーセントが３〜４９重量パーセントであり、ｉｉ）におけるａ）またはｂ）の前記重量パーセントが５１〜９７重量パーセントである前記〔１〕に記載の均質ブレンド。
〔３〕ｉ）における第１ステープルファイバーの前記重量パーセントが５〜３５重量パーセントであり、ｉｉ）におけるａ）またはｂ）の前記重量パーセントが６５〜９５重量パーセントである前記〔２〕に記載の均質ブレンド。
〔４〕ｉ）における第１ステープルファイバーの前記重量パーセントが１０〜２５重量パーセントであり、ｉｉ）におけるａ）またはｂ）の前記重量パーセントが７５〜９０重量パーセントである前記〔３〕に記載の均質ブレンド。
〔５〕前記第１ステープルファイバーが０．５〜６重量パーセントの離散炭素粒子を含む前記〔１〕〜〔４〕のいずれか一項に記載の均質ブレンド。
〔６〕前記第１または第２ステープルファイバーの前記ポリマーがメタ−アラミドポリマーである前記〔１〕〜〔５〕のいずれか一項に記載の均質ブレンド。
〔７〕前記メタ−アラミドがポリ（メタ−フェニレンイソフタルアミド）である前記〔６〕に記載の均質ブレンド。
〔８〕前記第２ステープルファイバーが染料をさらに含む前記〔１〕〜〔７〕のいずれか一項に記載の均質ブレンド。
〔９〕前記〔１〕〜〔８〕のいずれか一項に記載の均質ブレンドを含む糸。
〔１０〕前記〔９〕に記載の糸を含む布。
〔１１〕前記〔１０〕に記載の糸を含む衣料品または衣服。
〔１２〕ステープルファイバーの均質ブレンドであって、：
ｉ）２１超の限界酸素指数を有し、毎分１０度の速度で４２５℃まで加熱される場合にその重量の少なくとも９０パーセントを保持するポリマーから製造された３〜４９重量パーセントの第１ステープルファイバーであって、そのファイバー中に均一に分散した０．５〜２０重量パーセントの離散炭素粒子をさらに含む第１ステープルファイバーと；
ｉｉ）５１〜９７重量パーセントの、
ａ）離散炭素粒子を含まない第２ステープルファイバーであって、染料もしくは着色を受け入れることができ、２１超の限界酸素指数を有するポリマーから製造される第２ステープルファイバーか、または
ｂ）離散炭素粒子を含まず、少なくとも１つの第２ステープルファイバーを含む第２ステープルファイバーブレンドであって、前記第２ステープルファイバーは、染料もしくは着色を受け入れることができ、２１超の限界酸素指数を有するポリマーから製造される第２ステープルファイバーブレンドか
のいずれかとの混合物であって、
前記混合物が、０．５〜３重量パーセントの離散炭素粒子の総含量を有する混合物を含む、均質ブレンド。
〔１３〕ｉ）における第１ステープルファイバーの前記重量パーセントが５〜３５重量パーセントであり、ｉｉ）におけるａ）またはｂ）の前記重量パーセントが６５〜９５重量パーセントである前記〔１２〕に記載の均質ブレンド。
〔１４〕ｉ）における第１ステープルファイバーの前記重量パーセントが１０〜２５重量パーセントであり、ｉｉ）におけるａ）またはｂ）の前記重量パーセントが７５〜９０重量パーセントである前記〔１３〕に記載の均質ブレンド。
〔１５〕前記第１ステープルファイバーが０．５〜６重量パーセントの離散炭素粒子を含む前記〔１２〕〜〔１４〕のいずれか一項に記載の均質ブレンド。
〔１６〕前記第１または第２ステープルファイバーの前記ポリマーがメタ−アラミドポリマーである前記〔１２〕〜〔１５〕のいずれか一項に記載の均質ブレンド。
〔１７〕前記メタ−アラミドがポリ（メタ−フェニレンイソフタルアミド）である前記〔１６〕に記載の均質ブレンド。
〔１８〕前記第２ステープルファイバーが染料をさらに含む前記〔１２〕〜〔１７〕のいずれか一項に記載の均質ブレンド。
〔１９〕前記〔１２〕〜〔１８〕のいずれか一項に記載の均質ブレンドを含む糸。
〔２０〕前記〔１９〕に記載の糸を含む布。
〔２１〕前記〔２０〕に記載の糸を含む衣料品または衣服。